(57)【特許請求の範囲】
【請求項１】
金属をオイル混合物と接触させる段階を含む、前記金属上にシランコーティングを適用する方法であって、
前記オイル混合物がオイルと有機官能性シランとの混合物を含み、前記有機官能性シランの前記金属への接着性を向上させるのに効果的な量の水を、水蒸気を混入させたキャリアガスを前記オイル混合物中に吹き込むことで、前記オイル混合物に加える方法。
【請求項２】
前記金属がワイヤであり、前記オイル混合物中に前記ワイヤを通す、請求項１に記載の方法。
【請求項３】
前記有機官能性シランがアミノシランを含む、請求項１に記載の方法。
【請求項４】
前記アミノシランがビスアミノシランである、請求項３に記載の方法。
【請求項５】
前記有機官能性シランが重量比で前記オイル混合物の少なくとも２％を構成する、請求項１に記載の方法。
【請求項６】
前記有機官能性シランがアミノシランとポリサルファシランとを含む、請求項３に記載の方法。
【請求項７】
前記有機官能性シランが、重量比で１：３から３：１のアミノシラン：ポリサルファシランの比率を有する、請求項６に記載の方法。
【請求項８】
前記オイル混合物に非加水分解有機官能性シランを加える、請求項１に記載の方法。
【請求項９】
前記オイルがナフテン系潤滑油である、請求項１に記載の方法。
【請求項１０】
前記オイルがパラフィン系潤滑油である、請求項１に記載の方法。
【請求項１１】
前記金属をアルカリ性洗浄剤で洗浄する、請求項１に記載の方法。
【請求項１２】
請求項１〜１１の何れか１項に記載の方法で製造されたタイヤコード。
【請求項１３】
水蒸気を混入させた空気を少なくとも１種の有機官能性シランを含有するオイル槽中に吹き込む段階と、前記吹き込む段階よりも後に、前記オイル槽中にコードを通過させる段階と、を含むタイヤコードの被覆方法。
【発明の詳細な説明】
【技術分野】
【０００１】
本発明は、金属基板上にシランコーティングを適用する方法に関する。
【背景技術】
【０００２】
耐腐食及び接着促進を含むさまざまな目的のために金属表面にシランが適用される。１例として、機能特性のためにスチールタイヤコードはゴムに接着されなければならない。スチールはゴムにはよく接着しない。接着性を向上させるために、スチールタイヤコードは真ちゅうの層で被覆されてきた。加硫プロセスの間に、ゴムは真ちゅうと化学結合を形成する。このゴム／金属結合は、硫黄加硫ゴムの場合にのみ形成され、これは、４ｐｈｒ以上の比較的高い硫黄濃度、適切な硬化及び優れた接着を得るための特定の促進剤、すなわち遅延作用性スルホンアミド及びナフテン酸コバルトの形でのコバルト、及び酸化亜鉛を必要とする。コバルトはゴム‐真ちゅう結合の安定性を向上させる。しかしながら、高温で酸素が存在する場合に加硫戻りを促進するという点で、ゴムネットワークの安定性に悪影響も及ぼす。タイヤコードとゴムとの間に十分な結合を形成するためには、硫黄及びコバルトの増加が必要であると考えられている。
【０００３】
接着性を向上させるために、さまざまなシラン化合物でタイヤコードを処理することが提案されてきた。これは、例えば特許文献１から３に開示されている。これらの文献に開示された方法は、様々な問題点を有する。問題の１つは、タイヤコード上へのシランの効率的な適用に関するものである。これらの適用の中には、十分な接着のために、タイヤコード上でシランを焼成しなければならないものもある。
【先行技術文献】
【特許文献】
【０００４】
【特許文献１】米国特許第６,４１６,８６９号明細書
【特許文献２】米国特許第６,７５６,０７９号明細書
【特許文献３】米国特許第６,９１９,４６９号明細書
【特許文献４】国際公開第２００４／００９７１７号
【特許文献５】米国特許出願公開第２００５／００５８８４３号明細書
【特許文献６】米国特許第６,９１９,５６９号明細書
【発明の概要】
【発明が解決しようとする課題】
【０００５】
２００６年３月２日に出願され、２００７年３月１５日に公開された、“Ｍｅｔｈｏｄ  ｏｆ  Ａｐｐｌｙｉｎｇ  Ｓｉｌａｎｅ  Ｃｏａｔｉｎｇ  ｉｎ  Ｍｅｔａｌ  Ｃｏｍｐｏｓｉｔｉｏｎｓ”と題する係属中出願第１１／３６６，２３５号明細書には、タイヤコードにシランを適用するための改良された方法が開示されている。この開示内容は参照によりここに組み込まれる。本発明は、この出願に開示された方法を改善することを意図するものである。
【課題を解決するための手段】
【０００６】
本発明は、大気中の水蒸気量を超えた制御された量の水と組み合わせて少量のシランを含有するオイル槽に金属を通すことによって、タイヤコードなどの金属をシランコーティングで被覆することができるという認識を前提とするものである。
【０００７】
１実施形態では、オイル分散性吸湿性成分と組み合わせて少量のシランを含有するオイル槽に金属を通すことによって、タイヤコードなどの金属をシランコーティングで被覆することができる。
【０００８】
吸湿性成分は、オイル中で分散することができ、いくらかの親水性成分を有する任意の吸湿性成分であることができる。適当な成分は、グリセロールなどのヒドロキシル基を含むオイル分散性成分を含む。
【０００９】
別の実施形態では、水蒸気を含んだガスをオイルに通過させて、シランが加水分解してタイヤコードと結合するために十分な水を供給する。２つの実施形態を一緒に実施することができる。
【００１０】
シランは、任意の有機官能性シランであってよい。このようなシランは、接着力を向上させ、腐食を防ぐものとして知られている。タイヤコードに対しては、シランは、ゴム／金属接着を向上させる任意の有機シランであってよい。これらは、例えば、ビニルシラン、アミノシラン、多硫化シラン、及び有機シランの混合物を含むことができる。硫黄加硫ゴムシステムに対しては、シランは、アミノシラン及び多硫化シランの混合物であることができる。
【００１１】
これにより、ゴム形成、特にスキンゴム形成において微量の硫黄を含み、コバルトまたは亜鉛酸化物を含まないようにすることが可能であり、その結果、形成されたタイヤの熱劣化などの性能特性を向上させる。
【００１２】
本発明の目的及び利点は、以下の発明の詳細な説明及び図面に照らすことでさらに理解されるであろう。
【図面の簡単な説明】
【００１３】
【図１】タイヤコードを被覆するために使用する装置の部分切り欠き図である。
【図２】本発明のダイヤグラム図である。
【発明を実施するための形態】
【００１４】
本発明によると、シランを含有するオイル槽を利用して金属を有機官能性シランで被覆する。有機官能性シランは、任意の有機官能性シランであってよい。これらは、耐腐食性を提供するため、または接着促進剤、特に金属‐ゴム接着促進剤として加えられ得る。１実施形態では、金属はワイヤであり、特にスチール、真ちゅう被覆スチール、または亜鉛被覆スチール、特にタイヤコードである。ゴムは、タイヤ及びコンベヤーベルトなどの金属を組み込む任意のゴムであってよい。
【００１５】
これらの出願で使用される典型的な有機官能性シランは、ビニルシラン、アミノシラン、多硫化シラン、及びそれらの混合物を含む。このようなシランは、特許文献１、２及び４から６に開示されており、これらの内容は参照によりここに組み込まれる。
【００１６】
硫黄加硫ゴムシステムに対する１つの好ましいシランコーティング成分は、ビスシリルアミノシラン及びビスシリルポリサルファシランの混合物であり、ビスシリルアミノシランとビスシリルポリサルファシランの比率は、重量比で約１：１０から約１０：１であり、１実施形態では１：３である。
【００１７】
本発明で使用され得る典型的なビスシリルアミノシランは、ビス（トリメトキシシリルプロピル）アミン（Ｍｏｍｅｎｔｉｖｅ  Ｐｅｒｆｏｒｍａｎｃｅ  Ｍａｔｅｒｉａｌ社からＳｉｌｑｕｅｓｔ（登録商標）Ａ−１１７０の商標名で販売されている）と、ビス（トリメトキシシリルプロピル）エチレンジアミンとを含む。
【００１８】
特定のビスシリルポリサルファシランは、２から１０個の硫黄原子を有するビス（トリエトキシシリルプロピル）サルファイドを含む。１特定の化合物は、ビス（トリエトキシシリルプロピル）テトラサルファイド（ビス（トリエトキシシリルプロピルスルファン）またはＴＥＳＰＴとも称される）である。しかしながら、市販のＴＥＳＰＴは、実際には２から１０個の硫黄原子を有するビス（トリエトキシシリルプロピル）サルファイドの混合物である。言い換えると、これらの市販のＴＥＳＰＴは、主にＳ３及びＳ４硫化物を有する硫化物の鎖長分布を有する。別の適当なシランは、Ｅｖｏｎｉｃ  Ｉｎｄｕｓｔｉｅｓ  ＡＧ社から販売されているＳｉ−６９とも称される（トリエトキシシリルプロピル）テトラスルファンである。
【００１９】
周囲水を超える制御された量の水が槽に加えられる。シランが加水分解して金属表面に結合することができるように十分な量の水が必要である。樹脂を加えずに水を加えることが好ましい。
【００２０】
１実施形態では、シラン成分は、吸湿性オイル分散性化合物を含有するオイル槽中で、金属またはタイヤコードに適用される。吸湿性材料は、使用濃度でシランと反応して溶液からの沈殿を生じさせるものであってはならず、好ましくはオイルと混合した場合に分離しないアルコール、脂肪酸またはエステルなどの酸素含有化合物である。組成物に加える吸湿性化合物の量はその吸湿性に依存する。化合物の吸湿性が高ければ必要な材料は少なくなる。本発明で使用される適当な吸湿性化合物は、エチレン及びプロピレングリコール、グリセロール、高分子量アルコール及び脂肪酸を含む。本発明で使用される１適当な化合物は、グリセロールである。
【００２１】
グリセロールは、シラン成分の重量比で１：３から３：１の比率で組成物に加えることができる。過量の吸湿性材料を加えると、シランは直ちに反応して溶液から沈殿する傾向を示す。従って、より吸湿性の高い材料、例えばグリセロールなどの場合、オイル槽にはより少量の吸湿性材料を加えなければならない。水の量が少なすぎると、シランの金属への接着性が低減する。
【００２２】
オイル槽への水蒸気の導入をさらに促進するために、水蒸気を混入したキャリアガスをオイル槽中に吹き込むことができる。キャリアガスは、任意の不活性ガスであってよく、空気または窒素が好ましい。室温またはそれ以上の温度で単にガスを水中に吹き込むことで水蒸気をガス内に混入させ、その後オイル槽中に吹き込む。これは、大気中の湿度が比較的低い場合にのみ必要であり、暖かく湿度の高い環境では省略することもできる。
【００２３】
オイルは、非ＶＯＣ潤滑油でなければならず、任意の鉱物、動物、または植物性油であってよい。本発明では、タイヤコード製造工程で使用することができる任意のオイルを使用することができる。このようなオイルの１つに、１００°Ｆで粘度６０ＳＵＳを有する高度水素化処理ナフテン系油（ＣＡＳ  ７４７−５２−５）が挙げられる。
【００２４】
オイルシランコーティング組成物は、最初に吸湿性材料をオイルと撹拌しながら混合することによって調製する。次に、シラン混合物を配合し、撹拌しながら吸湿性材料‐オイル混合物に加える。その後コーティング組成物は使用できる状態となる。
【００２５】
オイル槽中で金属を被覆する前に、金属をアルカリ性洗浄剤で洗浄して水で洗い流さなければならない。１モルの水酸化ナトリウム溶液が、金属の前処理に特に有用であることが認められた。
【００２６】
オイル槽の温度は、通常室温程度であるが、オイルの沸点まで上昇させることができる。コードは、１から１０秒間、好ましくは１から２秒間オイルに入れなければならない。これは、コードの速度及びオイル中での経路を制御することによって制御することができる。
【００２７】
被覆後、コードを単にスプールに巻き取り、その後タイヤのベルト、コンベヤーベルト、及び同様のものを形成するために使用できる。典型的なゴムの配合は、特許文献３に開示されており、開示の内容は参照によりここに組み込まれる。
【００２８】
図１及び２に示すように、タイヤコードコーター１０は、溶液槽１２、１４、１６、１８、２０を含む。最初の３つの溶液槽１２、１４、１６は、１ＭのＮａＯＨ溶液を含む。より長い溶液槽を使用する場合は、ＮａＯＨ溶液槽の数を減少させることができる。第４の溶液槽１８は、水洗用である。第５の溶液槽２０は、シランコート槽である。溶液槽１６、１８及び２０は、溶液槽の内容物を持ち越すことを防ぐために、エアーワイプ（図示せず）を備える。溶液槽の各々は２つのキャプスタンを有する。キャプスタンは、全て類似しており、溶液槽２０のキャプスタンのみを図１に詳細に示す。タイヤコード２１は、大キャプスタン２４の頂部からスタートして、大キャプスタン２４と小キャプスタン２６との間で８の字状に進み、小キャプスタン２６の底部から出る。容器２８における液体中にキャプスタンが部分的に浸るように、全ての溶液槽は、切り欠き堰（図示せず）を有する。作動の間、液体は容器２８から集液槽３２へとつながる排液部３０へと連続的に流れる。液体は、ポンプ３４によって容器２８へと戻される。
【００２９】
被覆溶液槽２０は空気注入部３６をさらに含み、これは他の溶液槽には備えられていない。エアストーン３８を通じて圧縮空気が閉水タンク４０へと送られる。ヒーター４２は水タンク中に配置され、水を室温またはそれ以上（２０〜２２℃）に維持する。水蒸気濃度の高いガスは、配管４４を通ってオイル戻り配管におけるバルブ４６へと送られる。ポンプ３４は、オイルをバルブ４６へと送り容器部２８へと戻す。水蒸気を運ぶ空気は、バルブ４６においてオイルと混合され、水蒸気をオイルへと添加する。
【実施例】
【００３０】
図面に示した装置を使用して、タイヤコードを洗浄してオイルシラン混合物で被覆した。最初の３つの水酸化ナトリウム溶液槽は、１４．２ｋｇの水を１．２４ｋｇの５０％水酸化ナトリウム溶液と混合して調製した。この溶液を溶液槽１２、１４及び１６に入れ、溶液槽１８は水で満たした。
【００３１】
溶液槽２０用のシラン混合物は、１０．６８ｋｇのストランディングオイルを１６２ｇのグリセロールと撹拌しながら混合することによって調製した。これとは別に、４８６ｇのＳｉ−６９を１６２ｇのＳｉｌｑｕｅｓｔ  Ａ−１１７０と混合した。その後、撹拌しながらシラン溶液をオイル／グリセロール混合物と混合した。これを溶液槽２０に入れた。
【００３２】
最初の３つの水酸化ナトリウム溶液槽に続いて水槽、シラン／オイル槽と続く５つの溶液槽にコードを通した。コードは、９０ｍ／分の速度で装置を移動させた。その後、被覆されたタイヤコードに対して総接着力及び被覆率の試験を行った。総接着力は、１／２インチの厚さの加硫ゴムブロックからワイヤサンプルを引き離すのに必要な力の大きさである（ＡＳＴＭ  Ｄ−２２２９）。被覆率は、ブロックから引張った後、ゴムで被覆されたままのコードサンプルの割合の評価である。典型的な試験結果を以下に示す。
【００３３】
【表１】
0005745862.tif 000002
【００３４】
吸湿性材料のオイル槽への添加によって、添加された水がシランを反応させるようになる。従って、その結果、シランの金属、ひいては全体のコードのゴムへの接着力を増加させ、これはタイヤ、伝達ベルトまたは同様のものなどにおける最終用途にとって非常に望ましい。被覆率もまた向上する。
【００３５】
これは、本発明を実施する好ましい方法に沿って本発明を説明したものである。しかしながら、本発明は、特許請求の範囲のみによって定義される。
【符号の説明】
【００３６】
１０  タイヤコードコーター
２１  タイヤコード
２４  大キャプスタン
２６  小キャプスタン
２８  容器
３０  排液部
３２  集液層
３４  ポンプ
３６  空気注入部
３８  エアストーン
４０  密閉水タンク
４２  ヒーター
４４  配管
４６  バルブ
４８  オイル戻り配管
【図１】
0005745862.tif 000003
【図２】
0005745862.tif 000004